(57)【要約】【課題】発色時に光透過率の分布を形成することが可能なエレクトロクロミック素子を提供する。【解決手段】エレクトロクロミック素子１０は、対向して設けられている第一基板１１及び第二基板１２と、第一基板１１の第二基板１２と対向する側の表面に形成されている第一透明電極１３と、第二基板１２の第一基板１１と対向する側の表面に形成されている第二透明電極１４と、第一透明電極１３と第二透明電極１４の間に設けられている発色層１５を有する。発色層１５は、エレクトロクロミック材料及び電解質を含む。発色層１５の少なくとも一部は、エレクトロクロミック材料のパターン又は濃度勾配が形成されている。【選択図】図１
2019128395.tif 000002
【特許請求の範囲】
【請求項１】
対向して設けられている第一基板及び第二基板と、
前記第一基板の前記第二基板と対向する側の表面に形成されている第一透明電極と、
前記第二基板の前記第一基板と対向する側の表面に形成されている第二透明電極と、
前記第一透明電極と前記第二透明電極の間に設けられている発色層を有し、
前記発色層は、エレクトロクロミック材料及び電解質を含み、
前記発色層の少なくとも一部は、前記エレクトロクロミック材料のパターン又は濃度勾配が形成されていることを特徴とするエレクトロクロミック素子。
【請求項２】
前記発色層は、前記第一透明電極に接して形成されており、酸化性エレクトロクロミック材料を含む層と、前記第二透明電極に接して形成されており、還元性エレクトロクロミック材料を含む層を有することを特徴とする請求項１に記載のエレクトロクロミック素子。
【請求項３】
前記酸化性エレクトロクロミック材料を含む層は、トリアリールアミン構造を有するラジカル重合性化合物と、該トリアリールアミン構造を有するラジカル重合性化合物とは異なるラジカル重合性化合物を含む組成物の架橋物を含むことを特徴とする請求項２に記載のエレクトロクロミック素子。
【請求項４】
前記還元性エレクトロクロミック材料を含む層は、４級ピリジニウム塩構造を有する化合物と、導電性金属酸化物粒子又は半導体性金属酸化物粒子とを含むことを特徴とする請求項２又は３に記載のエレクトロクロミック素子。
【請求項５】
前記エレクトロクロミック材料は、同心円状に一様な濃度勾配が形成されていることを特徴とする請求項１から４のいずれか一項に記載のエレクトロクロミック素子。
【請求項６】
前記第一基板の前記第二基板と対向しない側の表面と、前記第二基板の前記第一基板と対向しない側の表面とが凸面となるレンズ形状を有することを特徴とする請求項１から５のいずれか一項に記載のエレクトロクロミック素子。
【請求項７】
請求項１から６のいずれか一項に記載のエレクトロクロミック素子を有することを特徴とするレンズユニット。
【請求項８】
請求項７に記載のレンズユニットを有することを特徴とする撮像装置。
【請求項９】
請求項１から５のいずれか一項に記載のエレクトロクロミック素子を有することを特徴とする調光メガネ。
【請求項１０】
請求項１から５のいずれか一項に記載のエレクトロクロミック素子を有することを特徴とする調光窓。
【発明の詳細な説明】
【技術分野】
【０００１】
本発明は、エレクトロクロミック素子、レンズユニット、撮像装置、調光メガネ及び調光窓に関する。
【背景技術】
【０００２】
光学フィルターは、撮像装置の撮影品質を向上させることができるため、開発が進められているが、目的に応じて、レンズユニットを交換する必要がある。
【０００３】
そこで、電気信号によって、透明な状態と、所定の光透過率を有する状態を切り替えることが可能な電気光学フィルターの開発が進められてきた。これによって、一つのレンズで二つの機能を発揮することが可能となり、交換が不要となるメリットがある。
【０００４】
例えば、特許文献１には、（ａ）２つの対向する表面を有する、光学基板と、（ｂ）１つが他から離間され、前記基板の表面上に配置される、少なくとも２つの電極と、（ｃ）少なくとも２つの電極（ｂ）および基板（ａ）の表面と接触する、少なくとも１つの電気活性材料層と、を備える、電気活性光学デバイスが開示されている。ここで、電気活性光学デバイスは、印加される電圧の大きさに応答して、可変の光透過率を有する。
【０００５】
また、例えば、特許文献２には、印加電圧の大きさに応答する可変光透過率を有するアポダイズされたエレクトロクロミックアパーチャを備える光学素子が開示されている。
【０００６】
しかしながら、これらの電気光学フィルターは、エレクトロクロミック材料のパターンや濃度勾配を形成することが考慮されていない。
【０００７】
また、光学フィルターの別の応用として期待されるのが、調光メガネ用レンズとしての活用である。
【０００８】
一般的なサングラスに用いられる染色レンズは、太陽光に含まれる紫外線から目を守るためや、グレアを抑制して視認性を向上させるために開発され、古くから普及している。染色レンズの中には、所定の光透過率のグラデーションのパターンが形成されているレンズもあり、近年では、その用途は、スポーツ、医療、ファッション等に広がっている。
【０００９】
しかしながら、染色レンズは、光透過率が低いため、暗い場所では、視認性が低下するという問題がある。
【００１０】
そこで、明るい場所では、着色して光透過率を下げ、暗い場所では、透明になって光透過率を上げるために、エレクトロクロミック材料を用いた調光メガネ用レンズが開発された（例えば、特許文献３参照）。
【００１１】
しかしながら、これらの調光メガネ用レンズは、エレクトロクロミック材料のパターンや濃度勾配を形成することが考慮されていない。
【００１２】
さらに、光学フィルターの別の応用として期待されるのが、調光窓としての活用である。ビル等の建築物、飛行機、自動車等の移動体の窓は、環境の変化に応じて、外光が変化するため、調光窓を用いることによって、屋内の快適さを向上させることが期待される。
【００１３】
しかしながら、これらの調光窓は、エレクトロクロミック材料のパターンや濃度勾配を形成することが考慮されていない。
【発明の概要】
【発明が解決しようとする課題】
【００１４】
以上のように、エレクトロクロミック素子は、エレクトロクロミック材料のパターンや濃度勾配が形成されておらず、発色時に光透過率の分布を形成することができない。
【００１５】
本発明は、上記の点に鑑み、発色時に光透過率の分布を形成することが可能なエレクトロクロミック素子を提供することを目的とする。
【課題を解決するための手段】
【００１６】
本発明の一態様は、エレクトロクロミック素子において、対向して設けられている第一基板及び第二基板と、前記第一基板の前記第二基板と対向する側の表面に形成されている第一透明電極と、前記第二基板の前記第一基板と対向する側の表面に形成されている第二透明電極と、前記第一透明電極と前記第二透明電極の間に設けられている発色層を有し、前記発色層は、エレクトロクロミック材料及び電解質を含み、前記発色層の少なくとも一部は、前記エレクトロクロミック材料のパターン又は濃度勾配が形成されている。
【発明の効果】
【００１７】
本発明によれば、発色時に光透過率の分布を形成することが可能なエレクトロクロミック素子を提供することができる。
【図面の簡単な説明】
【００１８】
【図１】第一の実施の形態に係るエレクトロクロミック素子を示す断面図である。
【図２】第二の実施の形態に係るエレクトロクロミック素子を示す断面図である。
【図３】図２の酸化性エレクトロクロミック層、還元性エレクトロクロミック層におけるエレクトロクロミック材料の濃度勾配の一例を示す図である。
【図４】図２の酸化性エレクトロクロミック層、還元性エレクトロクロミック層におけるエレクトロクロミック材料の濃度勾配の他の例を示す図である。
【図５】図２の酸化性エレクトロクロミック層、還元性エレクトロクロミック層におけるエレクトロクロミック材料の濃度勾配の他の例を示す図である。
【図６】図２の酸化性エレクトロクロミック層、還元性エレクトロクロミック層におけるエレクトロクロミック材料の濃度勾配の他の例を示す図である。
【図７】図２の酸化性エレクトロクロミック層、還元性エレクトロクロミック層におけるエレクトロクロミック材料のパターンの一例を示す上面図である。
【図８】図２の酸化性エレクトロクロミック層、還元性エレクトロクロミック層におけるエレクトロクロミック材料のパターンの他の例を示す図である。
【図９】図２の酸化性エレクトロクロミック層、還元性エレクトロクロミック層におけるエレクトロクロミック材料のパターンの他の例を示す図である。
【図１０】図５の酸化性エレクトロクロミック層、還元性エレクトロクロミック層の光透過率を示す図である。
【図１１】第三の実施の形態に係る調光窓を示す図である。
【図１２】第四の実施の形態に係る調光メガネを示す図である。
【図１３】実施例１のエレクトロクロミック素子のエレクトロクロミック材料の濃度勾配が形成されている領域の光学特性の評価結果を示す図である。
【図１４】比較例１のエレクトロクロミック素子の光学特性の評価結果を示す図である。
【図１５】実施例２のエレクトロクロミック素子の光学特性の評価結果を示す図である。
【発明を実施するための形態】
【００１９】
以下、本発明の実施の形態を説明するが、本発明は、以下の実施の形態に限定されるものではなく、以下の実施の形態の要旨を逸脱しない範囲において、種々の変形、変更を実施することができる。
【００２０】
（エレクトロクロミック素子）
図１に、第一の実施の形態に係るエレクトロクロミック素子を示す。
【００２１】
エレクトロクロミック素子１０は、平面状の第一基板１１及び第二基板１２が対向して設けられている。また、エレクトロクロミック素子１０は、第一基板１１の第二基板１２と対向する側の表面、即ち、第一基板１１の内側の表面に、第一透明電極１３が面内で連続して形成されている。さらに、エレクトロクロミック素子１０は、第二基板１２の第一基板１１と対向する側の表面、即ち、第二基板１２の内側の表面に、第二透明電極１４が面内で連続して形成されている。また、エレクトロクロミック素子１０は、第一透明電極１３と第二透明電極１４との間に発色層１５が設けられている。ここで、発色層１５は、エレクトロクロミック材料及び電解質を含む。また、発色層１５の少なくとも一部は、第一基板１１（又は第二基板１２）の表面に対して平行な方向に、エレクトロクロミック材料のパターン又は濃度勾配が形成されている。このため、第一透明電極１３及び第二透明電極１４の間に、所定の発色電圧を印加することによって、発色層１５に含まれるエレクトロクロミック材料が酸化及び／又は還元し、発色層１５が発色する。このとき、発色層１５は、第一基板１１（又は第二基板１２）の表面に対して平行な方向に、エレクトロクロミック材料のパターン又は濃度勾配が形成されているため、エレクトロクロミック素子１０は、発色時に光透過率の分布を形成することができる。
【００２２】
図２に、第二の実施の形態に係るエレクトロクロミック素子を示す。
【００２３】
エレクトロクロミック素子２０は、発色層１５が、第一透明電極１３に接して形成されている酸化性エレクトロクロミック層２１と、第二透明電極１４に接して形成されている還元性エレクトロクロミック層２２と、電解質を含む電解質層２３から構成される以外は、エレクトロクロミック素子１０と同一の構成である。ここで、酸化性エレクトロクロミック層２１及び還元性エレクトロクロミック層２２は、それぞれ酸化性エレクトロクロミック材料及び還元性エレクトロクロミック材料を含む。エレクトロクロミック素子２０は、発色動作時に、第一透明電極１３、第二透明電極１４から供給された電荷が、それぞれ酸化性エレクトロクロミック層２１、還元性エレクトロクロミック層２２に保持される。そのため、エレクトロクロミック素子２０を発色状態とすれば、発色状態を維持するのに、ほとんど電力を必要とせず、結果として、消費電力が少ないデバイスを作製することが可能となる。
【００２４】
なお、酸化性エレクトロクロミック層２１の少なくとも一部は、酸化性エレクトロクロミック材料のパターン又は濃度勾配が形成されている。また、還元性エレクトロクロミック層２２の少なくとも一部は、還元性エレクトロクロミック材料のパターン又は濃度勾配が形成されている。このため、エレクトロクロミック素子２０は、発色時に光透過率の分布を形成することができる。
【００２５】
（エレクトロクロミック材料のパターン又は濃度勾配）
次に、エレクトロクロミック素子２０の酸化性エレクトロクロミック層２１、還元性エレクトロクロミック層２２におけるエレクトロクロミック材料のパターン又は濃度勾配について、説明する。
【００２６】
ここでは、特に、撮像装置に組み込まれるレンズユニットに応用される光学フィルターのパターン又は濃度勾配を具体例として説明する。なお、本実施の形態に係るエレクトロクロミック素子によって実現されうるパターン又は濃度勾配は、撮像装置に組み込まれるレンズユニットに応用される光学フィルターのパターン又は濃度勾配に限定されるわけではない。
【００２７】
図３に、酸化性エレクトロクロミック層２１、還元性エレクトロクロミック層２２におけるエレクトロクロミック材料の濃度勾配の一例として、ハーフトーンフィルターの例を示す。ハーフトーンフィルターは、一軸方向に光透過率が変化するフィルターである。なお、図３（ａ）は、発色層１５の上面図又は下面図であり、図３（ｂ）は、エレクトロクロミック素子２０のＡ−Ａ'断面図である。
【００２８】
酸化性エレクトロクロミック層２１、還元性エレクトロクロミック層２２は、エレクトロクロミック材料（図中、黒色部）が、第一基板１１の表面（又は第二基板１２の表面）に対して平行な方向に、一軸方向に沿った濃度分布を形成するように、エレクトロクロミック材料が分布している。具体的には、ハーフトーンフィルターは、一軸方向の一端Ａ'の側の１／２の領域において、エレクトロクロミック材料の濃度が低く、一軸方向の他端Ａの側の１／２の領域において、エレクトロクロミック材料の濃度が高い分布を有する。ここで、ハーフトーンフィルターは、一軸方向の一端Ａ'の側の１／２の領域において、エレクトロクロミック材料の濃度が均一であり、一軸方向の他端Ａの側の１／２の領域において、エレクトロクロミック材料の濃度勾配が形成されている。
【００２９】
なお、ハーフトーンフィルターは、図４に示すように、一軸方向の一端Ａ'の側の１／２の領域において、エレクトロクロミック材料の濃度が均一であり、一軸方向の他端Ａの側の１／２の領域において、エレクトロクロミック材料の濃度勾配が形成されていてもよい。
【００３０】
また、エレクトロクロミック材料の濃度勾配が形成されている領域の割合は、図３、４に示すように、１／２に限定されるものでなく、１／４等の任意の値に設定することが可能である。このようなフィルターは、撮像エリア内の光量を調整するのに適用することができる。
【００３１】
図５に、酸化性エレクトロクロミック層２１、還元性エレクトロクロミック層２２におけるエレクトロクロミック材料の濃度勾配の他の例として、アポダイゼーションフィルターを示す。アポダイゼーションフィルターは、中心部の光透過率が高く、中心から離れる程、光透過率が低くなるフィルターである。なお、図５（ａ）は、発色層１５の上面図又は下面図であり、図５（ｂ）は、エレクトロクロミック素子２０のＡ−Ａ'断面図である。
【００３２】
酸化性エレクトロクロミック層２１、還元性エレクトロクロミック層２２は、エレクトロクロミック材料（図中、黒色部）が、同心円状に一様な濃度勾配を形成するように、エレクトロクロミック材料が分布している。具体的には、アポダイゼーションフィルターは、中心において、エレクトロクロミック材料の濃度が０であり、中心から離れる程、エレクトロクロミック材料の濃度が高くなる分布を有する。このため、アポダイゼーションフィルターは、周辺に近い程、発色時の光透過率が低い。アポダイゼーションフィルターは、被写界深度を調整するのに適用される。
【００３３】
図６に、酸化性エレクトロクロミック層２１、還元性エレクトロクロミック層２２におけるエレクトロクロミック材料の濃度勾配の他の例として、超解像フィルターを示す。超解像フィルターは、中心の光透過率が低く、中心から離れる程、光透過率が高くなるフィルターである。なお、図６（ａ）は、発色層１５の上面図又は下面図であり、図６（ｂ）は、エレクトロクロミック素子２０のＡ−Ａ'断面図である。
【００３４】
酸化性エレクトロクロミック層２１、還元性エレクトロクロミック層２２は、エレクトロクロミック材料（図中、黒色部）が、同心円状に一様な濃度勾配を形成するように、エレクトロクロミック材料が分布している。具体的には、超解像フィルターは、図５とは逆に、中心において、エレクトロクロミック材料の濃度が最も高く、中心から離れる程、エレクトロクロミック材料の濃度が低くなる分布を有する。このため、超解像フィルターは、中心に近い程、発色時の光透過率が低い。超解像フィルターは、解像度を調整するのに適用される。
【００３５】
図７〜９に、酸化性エレクトロクロミック層２１、還元性エレクトロクロミック層２２におけるエレクトロクロミック材料のパターンの具体例として、クロスフィルターを示す。クロスフィルターは、イルミネーション等をより強く印象付ける「光の線」を創るフィルターである。
【００３６】
図７〜９においては、エレクトロクロミック材料Ｅが、酸化性エレクトロクロミック層２１、還元性エレクトロクロミック層２２の表面の全域に亘って、パターニングされている。このため、酸化性エレクトロクロミック層２１、還元性エレクトロクロミック層２２由来の光輝の全てにクロス効果が現れる。
【００３７】
なお、酸化性エレクトロクロミック層２１、還元性エレクトロクロミック層２２の表面の一部の領域（例えば、１／４の領域）に、エレクトロクロミック材料Ｅのパターンが形成されているパーシャル・クロスフィルターとしてもよい。パーシャル・クロスフィルターは、酸化性エレクトロクロミック層２１、還元性エレクトロクロミック層２２由来の光輝のうち、エレクトロクロミック材料Ｅがパターニングされている領域由来の光輝のみにクロス効果が現れる。
【００３８】
なお、エレクトロクロミック材料Ｅのパターンが形成されている領域、及び、エレクトロクロミック材料Ｅのパターンは、任意に設定することが可能である。
【００３９】
以上のように、図３〜９のいずれの例においても、第一透明電極１３と第二透明電極１４の間に、所定の発色電圧を印加し、酸化性エレクトロクロミック層２１、還元性エレクトロクロミック層２２を発色させることで、エレクトロクロミック素子２０を特殊な機能を有する光学フィルターとすることができる。また、第一透明電極１３と第二透明電極１４の間に、所定の消色電圧を印加し、酸化性エレクトロクロミック層２１、還元性エレクトロクロミック層２２を消色させることで、エレクトロクロミック素子２０を透明な状態に戻すことができる。そのため、エレクトロクロミック素子２０を、透明な状態と、光透過率の分布が形成されている状態に、電気的に切り替えることが可能となる。
【００４０】
また、例えば、図５の酸化性エレクトロクロミック層２１、還元性エレクトロクロミック層２２は、第一透明電極１３と第二透明電極１４の間に、所定の発色電圧を印加する時間によって、消色状態から最大発色状態の間で任意の光透過率に設定することが可能である（図１０参照）。つまり、従来の光透過率が固定されている光学フィルターを併用することにより得られる効果が、単一のエレクトロクロミック素子２０で得られる。従って、従来の光学フィルターを併用する場合と比較して、光学フィルターの交換が不要となる利点がある。また、メカ機構によって光学フィルターを交換する場合と比較して、小型化することが可能となり、振動が発生しないという利点がある。
【００４１】
以上、エレクトロクロミック素子２０を用いて、エレクトロクロミック材料のパターン又は濃度勾配を説明したが、エレクトロクロミック素子１０を用いる場合も同様である。
【００４２】
（エレクトロクロミック材料のパターン又は濃度勾配の形成方法）
エレクトロクロミック材料のパターン又は濃度勾配の形成方法としては、特に限定されないが、全面にエレクトロクロミック材料を形成した後、不要な部分を除去する方法と、必要な部分にのみ、エレクトロクロミック材料を形成する方法がある。
【００４３】
また、エレクトロクロミック材料を成膜する方法としては、エレクトロクロミック材料を真空下で加熱等により昇華させて成膜する乾式工法、エレクトロクロミック材料が溶媒に溶解又は分散しているインクを印刷方式で成膜する湿式工法がある。
【００４４】
乾式工法としては、例えば、真空蒸着法、スパッタ法、イオンプレーティング法等を用いることができる。
【００４５】
湿式工法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等を用いることができる。
【００４６】
また、エレクトロクロミック材料の濃度勾配を形成する際には、面積階調方式と濃度階調方式のいずれを用いることも可能である。
【００４７】
面積階調方式は、ディザリング等のアルゴリズムを用いて、所定の面積内のエレクトロクロミック材料の面積を調整する方式である。
【００４８】
一方、濃度階調方式は、エレクトロクロミック材料の濃度、あるいは、エレクトロクロミック層の厚さを調整する方式である。
【００４９】
なお、エレクトロクロミック材料のみのパターン又は濃度勾配を形成してもよいし、エレクトロクロミック材料と電解質を所定の比率で混合した混合物のパターン又は濃度勾配を形成してもよい。
【００５０】
（エレクトロクロミック素子の各構成要素）
以下、エレクトロクロミック素子２０の各構成要素について詳述する。
【００５１】
（第一基板、第二基板）
第一基板１１は、第一透明電極１３を支持する機能を有し、第二基板１２は、第二透明電極１４を支持する機能を有する。また、第一透明電極１３、第二透明電極１４は、発色層１５を挟持する機能を有する。
【００５２】
第一基板１１及び第二基板１２としては、第一透明電極１３、第二透明電極１４を支持することが可能な透明材料であれば、公知の有機材料や無機材料を用いることができる。
【００５３】
第一基板１１及び第二基板１２としては、ガラス基板、樹脂基板、樹脂フィルム等を用いることができる。第一基板１１及び第二基板１２として、樹脂フィルムを用いることで、薄型、軽量であり、フレキシブルなエレクトロクロミックモジュールを得ることが可能となる。
【００５４】
ガラス基板を構成する材料としては、例えば、無アルカリガラス、硼珪酸ガラス、フロートガラス、ソーダ石灰ガラス等が挙げられる。
【００５５】
樹脂基板、樹脂フィルムを構成する材料としては、例えば、ポリカーボネート、アクリル樹脂、ポリエチレン、ポリ塩化ビニル、ポリエステル、エポキシ樹脂、メラミン樹脂、フェノール樹脂、ポリウレタン、ポリイミド等が挙げられる。
【００５６】
なお、第一基板１１及び第二基板１２は、水蒸気バリア性、ガスバリア性、紫外線耐性、及び視認性を高めるために、透明絶縁層、ＵＶカット層、反射防止層等がコーティングされていてもよい。
【００５７】
第一基板１１及び第二基板１２の形状としては、特に制限はなく、目的に応じて適宜選択することができるが、例えば、長方形、丸型等が挙げられる。
【００５８】
第一基板１１及び第二基板１２は、複数の基板を重ね合わせたものであってもよい。例えば、２枚のガラス基板を重ね合わせたもので、エレクトロクロミックモジュールを挟持する構造にすることで、水蒸気バリア性及びガスバリア性を高めることが可能である。
【００５９】
（第一透明電極、第二透明電極）
第一透明電極１３及び第二透明電極１４を構成する材料としては、導電性を有する透明材料であれば、特に制限はなく、目的に応じて適宜選択することができ、例えば、スズをドープした酸化インジウム（以下、「ＩＴＯ」と称する場合がある）、フッ素をドープした酸化スズ（以下、「ＦＴＯ」と称する場合がある）、アンチモンをドープした酸化スズ（以下、「ＡＴＯ」と称する場合がある）、酸化亜鉛等が挙げられる。
【００６０】
第一透明電極１３及び第二透明電極１４としては、透明性を有するカーボンナノチューブや、Ａｕ、Ａｇ、Ｐｔ、Ｃｕ等の導電性が高い非透過性材料を、微細なネットワーク状に形成して、透明度を保持したまま、導電性を改善した電極を用いてもよい。
【００６１】
第一透明電極１３及び第二透明電極１４の夫々の厚さは、発色層１５に含まれるエレクトロクロミック材料の酸化還元反応に必要な電気抵抗値が得られるように、適宜調整することができる。
【００６２】
例えば、第一透明電極１３及び第二透明電極１４を構成する材料として、ＩＴＯを用いる場合、第一透明電極１３及び第二透明電極１４の夫々の平均厚さを、５０ｎｍ以上５００ｎｍ以下程度とすることが好ましい。
【００６３】
第一透明電極１３及び第二透明電極１４の形成方法としては、例えば、真空蒸着法、スパッタ法、イオンプレーティング法等を用いることができる。
【００６４】
但し、第一透明電極１３及び第二透明電極１４を構成する材料が塗布することが可能である場合、第一透明電極１３及び第二透明電極１４の形成方法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【００６５】
（酸化性エレクトロクロミック層）
酸化性エレクトロクロミック層２１の平均厚さは、０．１μｍ以上３０μｍ以下であることが好ましく、０．４μｍ以上１０μｍ以下であることがより好ましい。酸化性エレクトロクロミック層２１の平均厚さが０．１μｍ以上であると、発色時の光学濃度を向上させることができ、３０μｍ以下であると、酸化性エレクトロクロミック層２１の均一性や表面平滑性を向上させることができる。
【００６６】
なお、酸化性エレクトロクロミック層２１は、２層以上の積層体であってもよい。
【００６７】
また、酸化性エレクトロクロミック層２１は、第一透明電極１３の一部に形成されていてもよい。
【００６８】
酸化性エレクトロクロミック層２１は、トリアリールアミン構造を有するラジカル重合性化合物と、他のラジカル重合性化合物を含む酸化性エレクトロクロミック組成物の架橋物を含むことが、酸化性エレクトロクロミック層２１の耐溶剤性及び耐久性の点から、好ましい。
【００６９】
酸化性エレクトロクロミック組成物は、トリアリールアミン構造を有するラジカル重合性化合物と、他のラジカル重合性化合物を含むが、重合開始剤をさらに含むことが好ましく、必要に応じて、他の成分をさらに含んでいてもよい。
【００７０】
−トリアリールアミン構造を有するラジカル重合性化合物−
トリアリールアミン構造を有するラジカル重合性化合物は、第一透明電極１３の表面において、酸化還元反応するエレクトロクロミック機能を付与するために必要である。
【００７１】
トリアリールアミン構造を有するラジカル重合性化合物としては、下記一般式（１）で表される化合物が挙げられる。
【００７２】
（Ａ）ｎ−（Ｂ）ｍ・・・（１）
ただし、ｎは１又は２であり、ｎが２である場合、ｍは０であり、ｎが１である場合、ｍは０又は１である。
【００７３】
Ａは、下記一般式（２）で示される構造である。ｎ＝ｍ＝１である場合、Ａは、Ｒ１からＲ１５のいずれかの位置において、Ｂと結合している。ｎ＝２、ｍ＝０である場合、Ａは、Ｒ１からＲ１５のいずれかの位置において、Ａと結合している。ｎ＝１、ｍ＝０である場合、トリアリールアミン構造を有するラジカル重合性化合物は、Ａである。
【００７４】
Ｂは、下記一般式（３）で表される構造であり、Ｒ１６からＲ２１のいずれかの位置でＡと結合している。
【００７５】
【化１】
2019128395.tif 000003
【００７６】
【化２】
2019128395.tif 000004
（ただし、Ｒ１からＲ２１は、各々独立に、１価の有機基であり、それぞれ同一であっても異なっていてもよく、Ｒ１からＲ２１のうち、少なくとも１つは、ラジカル重合性基である。）
１価の有機基としては、特に限定されないが、水素原子、ハロゲン原子、ヒドロキシル基、ニトロ基、シアノ基、カルボキシル基、置換基を有していてもよいアルコキシカルボニル基、置換基を有していてもよいアリールオキシカルボニル基、置換基を有していてもよいアルキルカルボニル基、置換基を有していてもよいアリールカルボニル基、アミド基（−ＣＯＮＨ２）、置換基を有していてもよいモノアルキルアミノカルボニル基、置換基を有していてもよいジアルキルアミノカルボニル基、置換基を有していてもよいモノアリールアミノカルボニル基、置換基を有していてもよいジアリールアミノカルボニル基、スルホン酸基、置換基を有していてもよいアルコキシスルホニル基、置換基を有していてもよいアリールオキシスルホニル基、置換基を有していてもよいアルキルスルホニル基、置換基を有していてもよいアリールスルホニル基、スルホンアミド基（−ＳＯ２ＮＨ２）、置換基を有していてもよいモノアルキルアミノスルホニル基、置換基を有していてもよいジアルキルアミノスルホニル基、置換基を有していてもよいモノアリールアミノスルホニル基、置換基を有していてもよいジアリールアミノスルホニル基、アミノ基、置換基を有していてもよいモノアルキルアミノ基、置換基を有していてもよいジアルキルアミノ基、置換基を有していてもよいアルキル基、置換基を有していてもよいアルケニル基、置換基を有していてもよいアルキニル基、置換基を有していてもよいアリール基、置換基を有していてもよいアルコキシ基、置換基を有していてもよいアリールオキシ基、置換基を有していてもよいアルキルチオ基、置換基を有していてもよいアリールチオ基、置換基を有していてもよい複素環基等が挙げられる。これらの中でも、エレクトロクロミック素子１０、２０の動作安定性及び耐久性の点から、アルキル基、アルコキシ基、水素原子、アリール基、アリールオキシ基、ハロゲン原子、アルケニル基、アルキニル基が特に好ましい。
【００７７】
ハロゲン原子としては、例えば、フッ素原子、塩素原子、臭素原子、ヨウ素原子等が挙げられる。
【００７８】
アルキル基としては、例えば、メチル基、エチル基、プロピル基、ブチル基等が挙げられる。
【００７９】
アリール基としては、例えば、フェニル基、ナフチル基等が挙げられる。
【００８０】
アルコキシ基としては、例えば、メトキシ基、エトキシ基、プロポキシ基等が挙げられる。
【００８１】
アリールオキシ基としては、例えば、フェノキシ基、１−ナフチルオキシ基、２−ナフチルオキシ基、４−メトキシフェノキシ基、４−メチルフェノキシ基等が挙げられる。
【００８２】
複素環基としては、例えば、カルバゾール、ジベンゾフラン、ジベンゾチオフェン、オキサジアゾール、チアジアゾール等から水素原子を１個除いた基が挙げられる。
【００８３】
置換基としては、例えば、ハロゲン原子、ニトロ基、シアノ基、メチル基、エチル基等のアルキル基、メトキシ基、エトキシ基等のアルコキシ基、フェノキシ基等のアリールオキシ基、フェニル基、ナフチル基等のアリール基、ベンジル基、フェネチル基等のアラルキル基等が挙げられる。
【００８４】
ラジカル重合性基は、炭素−炭素二重結合を有し、ラジカル重合することが可能な基であれば、特に限定されない。
【００８５】
ラジカル重合性基としては、例えば、下記一般式（４）で表される基、下記一般式（５）で表される基等が挙げられる。
【００８６】
【化３】
2019128395.tif 000005
（ただし、Ｘ１は、単結合、置換基を有してもよいアリーレン基、置換基を有してもよいアルケニレン基、−ＣＯ−、−ＣＯＯ−、−ＣＯＮＲ１００−〔Ｒ１００は、水素原子、アルキル基、アラルキル基又はアリール基を表す。〕、又は−Ｓ−を表す。）
【００８７】
【化４】
2019128395.tif 000006
（ただし、Ｙは、置換基を有してもよいアルキル基、置換基を有してもよいアラルキル基、置換基を有してもよいアリール基、ハロゲン原子、シアノ基、ニトロ基、アルコキシ基、−ＣＯＯＲ１０１〔Ｒ１０１は、水素原子、置換基を有してもよいアルキル基、置換基を有してもよいアラルキル基、置換基を有してもよいアリール基、又はＣＯＮＲ１０２Ｒ１０３（Ｒ１０２及びＲ１０３は、各々独立に、水素原子、置換基を有してもよいアルキル基、置換基を有してもよいアラルキル基、又は置換基を有してもよいアリール基を表す。）〕を表す。また、Ｘ２は、一般式（４）のＸ１の選択肢又はアルキレン基を表す。ただし、Ｙ及びＸ２の少なくともいずれかがオキシカルボニル基、シアノ基、アルケニレン基、芳香族炭化水素基である。
【００８８】
一般式（４）のアリーレン基としては、例えば、置換基を有してもよいフェニレン基、ナフチレン基等が挙げられる。
【００８９】
一般式（４）のアルケニレン基としては、例えば、エテニレン基、プロペニレン基、ブテニレン基等が挙げられる。
【００９０】
一般式（４）のアルキル基としては、例えば、メチル基、エチル基等が挙げられる。
【００９１】
一般式（４）のアラルキル基としては、例えば、ベンジル基、ナフチルメチル基、フェネチル基等が挙げられる。
【００９２】
一般式（４）のアリール基としては、例えば、フェニル基、ナフチル基等が挙げられる。
【００９３】
一般式（４）で表される基の具体例としては、ビニル基、スチリル基、２−メチル−１，３−ブタジエニル基、ビニルカルボニル基、アクリロイル基、アクリロイルオキシ基、アクリロイルアミド基（ＣＨ２＝ＣＨ−ＣＯＮＨ−）、ビニルチオエーテル基等が挙げられる。
【００９４】
一般式（５）のアリール基としては、例えば、フェニル基、ナフチル基等が挙げられる。
【００９５】
一般式（５）のアルキル基としては、例えば、メチル基、エチル基等が挙げられる。
【００９６】
一般式（５）のアルコキシ基としては、例えば、メトキシ基、エトキシ基等が挙げられる。
【００９７】
一般式（５）のアラルキル基としては、例えば、ベンジル基、ナフチルメチル基、フェネチル基等が挙げられる。
【００９８】
一般式（５）で表される基の具体例としては、例えば、α−塩化アクリロイルオキシ基、メタクリロイル基、メタクリロイルオキシ基、α−シアノエチレン基、α−シアノアクリロイルオキシ基、α−シアノフェニレン基、メタクリロイルアミノ基等が挙げられる。
【００９９】
なお、一般式（４）、（５）で表される基における置換基としては、例えば、ハロゲン原子、ニトロ基、シアノ基、メチル基、エチル基等のアルキル基、メトキシ基、エトキシ基等のアルコキシ基、フェノキシ基等のアリールオキシ基、フェニル基、ナフチル基等のアリール基、ベンジル基、フェネチル基等のアラルキル基等が挙げられる。
【０１００】
ラジカル重合性基の中でも、アクリロイルオキシ基、メタクリロイルオキシ基が特に好ましい。
【０１０１】
トリアリールアミン構造を有するラジカル重合性化合物としては、下記一般式（１−１）から（１−３）で表される化合物が好適に挙げられる。
【０１０２】
【化５】
2019128395.tif 000007
（ただし、Ｒ２７からＲ５４は、各々独立に、１価の有機基であり、Ｒ２７からＲ５４のうち、少なくとも１つは、ラジカル重合性基である。）
【０１０３】
【化６】
2019128395.tif 000008
（ただし、Ｒ５５からＲ７０は、各々独立に、１価の有機基であり、Ｒ５５からＲ７０のうち、少なくとも１つは、ラジカル重合性基である。）
【０１０４】
【化７】
2019128395.tif 000009
（ただし、Ｒ７１からＲ８９は、各々独立に、１価の有機基であり、Ｒ７１からＲ８９のうち、少なくとも１つは、ラジカル重合性基である。）
１価の有機基及びラジカル重合性基は、一般式（１）と同様である。
【０１０５】
なお、トリアリールアミン構造を有するラジカル重合性化合物は、上記化合物に限定されるものではない。
【０１０６】
−他のラジカル重合性化合物−
他のラジカル重合性化合物は、トリアリールアミン構造を有するラジカル重合性化合物とは異なり、ラジカル重合性基を有する化合物である。
【０１０７】
他のラジカル重合性化合物としては、例えば、１官能のラジカル重合性化合物、２官能のラジカル重合性化合物、３官能以上のラジカル重合性化合物、機能性モノマー、ラジカル重合性オリゴマー等が挙げられる。これらの中でも、２官能以上のラジカル重合性化合物が特に好ましい。
【０１０８】
他のラジカル重合性化合物におけるラジカル重合性基としては、トリアリールアミン構造を有するラジカル重合性化合物におけるラジカル重合性基と同様であり、これらの中でも、アクリロイルオキシ基、メタクリロイルオキシ基が特に好ましい。
【０１０９】
１官能のラジカル重合性化合物としては、例えば、２−（２−エトキシエトキシ）エチルアクリレート、メトキシポリエチレングリコールモノアクリレート、メトキシポリエチレングリコールモノメタクリレート、フェノキシポリエチレングリコールアクリレート、２−アクリロイルオキシエチルサクシネート、２−エチルヘキシルアクリレート、２−ヒドロキシエチルアクリレート、２−ヒドロキシプロピルアクリレート、テトラヒドロフルフリルアクリレート、２−エチルヘキシルカルビトールアクリレート、３−メトキシブチルアクリレート、ベンジルアクリレート、シクロヘキシルアクリレート、イソアミルアクリレート、イソブチルアクリレート、メトキシトリエチレングリコールアクリレート、フェノキシテトラエチレングリコールアクリレート、セチルアクリレート、イソステアリルアクリレート、ステアリルアクリレート、スチレン等が挙げられる。これらは、１種単独で使用してもよいし、２種以上を併用してもよい。
【０１１０】
２官能のラジカル重合性化合物としては、例えば、１，３−ブタンジオールジアクリレート、１，４−ブタンジオールジアクリレート、１，４−ブタンジオールジメタクリレート、１，６−ヘキサンジオールジアクリレート、１，６−ヘキサンジオールジメタクリレート、ジエチレングリコールジアクリレート、ポリエチレングリコールジアクリレート、ネオペンチルグリコールジアクリレート、ＥＯ変性ビスフェノールＡジアクリレート、ＥＯ変性ビスフェノールＦジアクリレート、ネオペンチルグリコールジアクリレート等が挙げられる。これらは、１種単独で使用してもよいし、２種以上を併用してもよい。
【０１１１】
３官能以上のラジカル重合性化合物としては、例えば、トリメチロールプロパントリアクリレート（ＴＭＰＴＡ）、トリメチロールプロパントリメタクリレート、ＥＯ変性トリメチロールプロパントリアクリレート、ＰＯ変性トリメチロールプロパントリアクリレート、カプロラクトン変性トリメチロールプロパントリアクリレート、ＨＰＡ変性トリメチロールプロパントリメタクリレート、ペンタエリスリトールトリアクリレート、ペンタエリスリトールテトラアクリレート（ＰＥＴＴＡ）、グリセロールトリアクリレート、ＥＣＨ変性グリセロールトリアクリレート、ＥＯ変性グリセロールトリアクリレート、ＰＯ変性グリセロールトリアクリレート、トリス（アクリロイルオキシエチル）イソシアヌレート、ジペンタエリスリトールヘキサアクリレート（ＤＰＨＡ）、カプロラクトン変性ジペンタエリスリトールヘキサアクリレート、ジペンタエリスリトールヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、ジメチロールプロパンテトラアクリレート（ＤＴＭＰＴＡ）、ペンタエリスリトールエトキシテトラアクリレート、ＥＯ変性リン酸トリアクリレート、２，２，５，５−テトラヒドロキシメチルシクロペンタノンテトラアクリレート等が挙げられる。これらは、１種単独で使用してもよいし、２種以上を併用してもよい。
【０１１２】
なお、ＥＯ変性は、エチレンオキシ変性を意味し、ＰＯ変性は、プロピレンオキシ変性を意味する。
【０１１３】
機能性モノマーとしては、例えば、オクタフルオロペンチルアクリレート、２−パーフルオロオクチルエチルアクリレート、２−パーフルオロオクチルエチルメタクリレート、２−パーフルオロイソノニルエチルアクリレート等のフッ素原子を置換したもの、特公平５−６０５０３号公報、特公平６−４５７７０号公報に記載のシロキサンの繰り返し単位数が２０〜７０のアクリロイルポリジメチルシロキサンエチル、メタクリロイルポリジメチルシロキサンエチル、アクリロイルポリジメチルシロキサンプロピル、アクリロイルポリジメチルシロキサンブチル、ジアクリロイルポリジメチルシロキサンジエチル等のポリシロキサン基を有するビニルモノマー、アクリレート及びメタクリレート等が挙げられる。これらは、１種単独で使用してもよいし、２種以上を併用してもよい。
【０１１４】
ラジカル重合性オリゴマーとしては、例えば、エポキシアクリレート系オリゴマー、ウレタンアクリレート系オリゴマー、ポリエステルアクリレート系オリゴマー等が挙げられる。
【０１１５】
トリアリールアミン構造を有するラジカル重合性化合物及び他のラジカル重合性化合物の少なくともいずれかがラジカル重合性基を２つ以上有していることが、架橋物を形成する点から、好ましい。
【０１１６】
酸化性エレクトロクロミック組成物中のトリアリールアミンを有するラジカル重合性化合物の含有量は、１０質量％以上１００質量％以下であることが好ましく、３０質量％以上９０質量％以下であることがより好ましい。酸化性エレクトロクロミック組成物中のトリアリールアミンを有するラジカル重合性化合物の含有量が１０質量％以上であると、酸化性エレクトロクロミック層２１のエレクトロクロミック機能を充分に発現することができ、エレクトロクロミック素子１０、２０の耐久性が良好となり、発色感度が良好となる。
【０１１７】
−重合開始剤−
酸化性エレクトロクロミック組成物は、トリアリールアミン構造を有するラジカル重合性化合物と、他のラジカル重合性化合物との架橋反応を効率よく進行させるために、重合開始剤をさらに含むことが好ましい。
【０１１８】
重合開始剤としては、例えば、熱重合開始剤、光重合開始剤等が挙げられるが、重合効率の観点から、光重合開始剤が好ましい。
【０１１９】
熱重合開始剤としては、特に制限はなく、目的に応じて適宜選択することができ、例えば、２，５−ジメチルヘキサン−２，５−ジヒドロパーオキサイド、ジクミルパーオキサイド、ベンゾイルパーオキサイド、ｔ−ブチルクミルパーオキサイド、２，５−ジメチル−２，５−ジ（パーオキシベンゾイル）ヘキシン−３、ジ−ｔ−ブチルベルオキサイド、ｔ−ブチルヒドロベルオキサイド、クメンヒドロベルオキサイド、ラウロイルパーオキサイド等の過酸化物系開始剤；アゾビスイソブチルニトリル、アゾビスシクロヘキサンカルボニトリル、アゾビスイソ酪酸メチル、アゾビスイソブチルアミジン塩酸塩、４，４'−アゾビス−４−シアノ吉草酸等のアゾ系開始剤等が挙げられる。これらは、１種単独で使用してもよいし、２種以上を併用してもよい。
【０１２０】
光重合開始剤としては、特に制限はなく、目的に応じて適宜選択することができ、例えばジエトキシアセトフェノン、２，２−ジメトキシ−１，２−ジフェニルエタン−１−オン、１−ヒドロキシ−シクロヘキシル−フェニル−ケトン、４−（２−ヒドロキシエトキシ）フェニル−（２−ヒドロキシ−２−プロピル）ケトン、２−ベンジル−２−ジメチルアミノ−１−（４−モルフォリノフェニル）ブタノン−１、２−ヒドロキシ−２−メチル−１−フェニルプロパン−１−オン、２−メチル−２−モルフォリノ（４−メチルチオフェニル）プロパン−１−オン、１−フェニル−１，２−プロパンジオン−２−（ｏ−エトキシカルボニル）オキシム等のアセトフェノン系又はケタール系光重合開始剤；ベンゾイン、ベンゾインメチルエーテル、ベンゾインエチルエーテル、ベンゾインイソブチルエーテル、ベンゾインイソプロピルエーテル等のベンゾインエーテル系光重合開始剤；ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼン等のベンゾフェノン系光重合開始剤；２−イソプロピルチオキサントン、２−クロロチオキサントン、２，４−ジメチルチオキサントン、２，４−ジエチルチオキサントン、２，４−ジクロロチオキサントン等のチオキサントン系光重合開始剤等が挙げられる。上記以外の光重合開始剤としては、例えば、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物等が挙げられる。これらは、１種単独で使用してもよいし、２種以上を併用してもよい。
【０１２１】
なお、光重合促進剤を単独又は光重合開始剤と併用して用いることもできる。
【０１２２】
光重合促進剤としては、例えば、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４'−ジメチルアミノベンゾフェノン等が挙げられる。
【０１２３】
ラジカル重合性化合物の全量に対する重合開始剤の質量比は、０．５％以上４０％以下であることが好ましく、１％以上２０％以下であることがより好ましい。
【０１２４】
−他の成分−
他の成分としては、特に制限はなく、目的に応じて適宜選択することができ、例えば、溶媒、可塑剤、レベリング剤、増感剤、分散剤、界面活性剤、酸化防止剤、フィラー等が挙げられる。
【０１２５】
（酸化性エレクトロクロミック層の形成方法）
酸化性エレクトロクロミック層２１の形成方法は、塗布工程と、架橋工程を含むことが好ましく、必要に応じて、他の工程をさらに含む。
【０１２６】
−塗布工程−
塗布工程は、第一透明電極１３上に、酸化性エレクトロクロミック組成物を含む塗布液を塗布する工程である。
【０１２７】
塗布液は、必要に応じて、溶媒により希釈して使用する。
【０１２８】
溶媒としては、特に制限はなく、目的に応じて適宜選択することができ、例えば、メタノール、エタノール、プロパノール、ブタノール等のアルコール系溶媒；アセトン、メチルエチルケトン、メチルイソブチルケトン、シクロヘキサノン等のケトン系溶媒；酢酸エチル、酢酸ブチル等のエステル系溶媒；テトラヒドロフラン、ジオキサン、プロピルエーテル等のエーテル系溶媒；ジクロロメタン、ジクロロエタン、トリクロロエタン、クロロベンゼン等のハロゲン系溶媒；ベンゼン、トルエン、キシレン等の芳香族系溶媒；メチルセロソルブ、エチルセロソルブ、セロソルブアセテート等のセロソルブ系溶媒等が挙げられる。これらは、１種単独で使用してもよいし、２種以上を併用してもよい。
【０１２９】
なお、溶媒による希釈率は、酸化性エレクトロクロミック組成物の溶解性、塗布方法、酸化性エレクトロクロミック層２１の厚さ等に応じて、適宜選択することができる。
【０１３０】
塗布液の塗布方法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等が挙げられる。
【０１３１】
−架橋工程−
架橋工程は、第一透明電極１３上に塗布された酸化性エレクトロクロミック組成物に対して、外部エネルギーを付与して架橋する工程である。
【０１３２】
外部エネルギーとしては、例えば、熱、光、放射線等が挙げられる。
【０１３３】
熱を付与する際には、空気、窒素等の気体、蒸気、各種熱媒体、赤外線、電磁波を用いて、塗布面の側、あるいは第一基板１１の側から加熱することができる。
【０１３４】
加熱温度は、特に制限はなく、目的に応じて適宜選択することができるが、６０℃以上１７０℃以下であることが好ましい。
【０１３５】
光を付与する際には、主に紫外光（ＵＶ）に発光波長を有する高圧水銀灯、メタルハライドランプ等の紫外光源を用いることができるが、ラジカル重合性化合物や光重合開始剤の吸収波長に合わせて、可視光源を用いることもできる。
【０１３６】
ＵＶの照射光量は、特に制限はなく、目的に応じて適宜選択することができるが、５ｍＷ／ｃｍ２以上１５，０００ｍＷ／ｃｍ２以下であることが好ましい。
【０１３７】
（他の酸化性エレクトロクロミック層）
他の酸化性エレクトロクロミック層２１を構成する材料としては、プルシアンブルー型錯体、酸化ニッケル等が挙げられる。これらは、１種単独で使用してもよいし、２種以上を併用してもよい。
【０１３８】
他の酸化性エレクトロクロミック層２１の形成方法としては、例えば、真空蒸着法、スパッタ法、イオンプレーティング法等を用いることができる。なお、他の酸化性エレクトロクロミック層２１を構成する材料を塗布することが可能である場合、他の酸化性エレクトロクロミック層２１の形成方法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【０１３９】
（還元性エレクトロクロミック層）
還元性エレクトロクロミック層２２の平均厚さは、０．２μｍ〜５．０μｍであることが好ましい。還元性エレクトロクロミック層２２の平均厚さが０．２μｍ以上であると、発色時の光学濃度を向上させることができ、５．０μｍ以下であると、還元性エレクトロクロミック層２２の均一性や表面平滑性を向上させることができる。
【０１４０】
なお、還元性エレクトロクロミック層２２は、２層以上の積層体であってもよい。
【０１４１】
また、還元性エレクトロクロミック層２２は、第二透明電極１４の一部に形成されていてもよい。
【０１４２】
還元性エレクトロクロミック層２２に含まれる、還元性エレクトロクロミック材料としては、例えば、アゾベンゼン系、アントラキノン系、ジアリールエテン系、ジヒドロプレン系、ジピリジン系、スチリル系、スチリルスピロピラン系、スピロオキサジン系、スピロチオピラン系、チオインジゴ系、テトラチアフルバレン系、テレフタル酸系、トリフェニルメタン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系等の低分子系有機エレクトロクロミック材料等が挙げられる。これらは、１種単独で使用してもよいし、２種以上を併用してもよい。
【０１４３】
これらの中でも、発消色電位が低く、良好な色値を示す点から、４級ピリジニウム塩構造を有する化合物が好ましい。
【０１４４】
４級ピリジニウム塩構造を有する化合物は、後述するように、導電性金属酸化物粒子又は半導体性金属酸化物粒子と組み合わせて用いることが好ましい。これにより、発色時の光学濃度及びコントラスト比を高くすることができる。
【０１４５】
４級ピリジニウム塩構造を有する化合物としては、特に限定されないが、ビオロゲン系化合物、ジピリジン系化合物等が挙げられる。
【０１４６】
ビオロゲン系化合物としては、例えば、特許第３９５５６４１号公報、特開２００７−１７１７８１号公報に記載されている化合物等が挙げられる。
【０１４７】
ジピリジン系化合物としては、例えば、特開２００７−１７１７８１号公報、特開２００８−１１６７１８号公報に記載されている化合物等が挙げられる。
【０１４８】
これらの中でも、良好な発色の色値を示す点から、下記一般式（６）で表される化合物が好ましい。
【０１４９】
【化８】
2019128395.tif 000010
（ただし、Ｒ１及びＲ２は、それぞれ独立に、置換基を有してもよい炭素数１〜８のアルキル基、又はアリール基であり、Ｒ１及びＲ２の少なくとも一方は、−ＣＯＯＨ、−ＰＯ（ＯＨ）２、及び−Ｓｉ（ＯＣｋＨ２ｋ＋１）３（ただし、ｋは、１〜２０の整数である。）から選択される置換基を有し、Ｘ−は、１価のアニオンであり、Ａ、Ｂ、及びＣは、それぞれ独立に、置換基を有してもよい炭素数１〜２０のアルキル基、アリール基、又は複素環基であり、ｎ、ｍ、及びｌは、それぞれ独立に、０、１又は２である。）
Ｘ−としては、安定に４級ピリジニウム塩構造を形成することが可能であれば、特に制限はなく、目的に応じて適宜選択することができ、例えば、Ｂｒ−、Ｃｌ−、ＣｌＯ４−、ＰＦ６−、ＢＦ４−等が挙げられる。
【０１５０】
なお、一般式（６）で表される化合物は、上記化合物に限定されるものではない。
【０１５１】
還元性エレクトロクロミック材料は、導電性金属酸化物粒子又は半導体性金属酸化物粒子に担持されていてもよい。これにより、導電性金属酸化物粒子又は半導体性金属酸化物粒子の表面効果を利用して、効率よく還元性エレクトロクロミック材料に電子が注入されるため、従来のエレクトロクロミック素子と比較して高速応答が可能となる。更に、導電性金属酸化物粒子又は半導体性金属酸化物粒子を用いることで、還元性エレクトロクロミック層２２を透明にすることができるため、還元性エレクトロクロミック材料の発色濃度を高くすることができる。
【０１５２】
なお、複数種の還元性エレクトロクロミック材料を、導電性金属酸化物粒子又は半導体性金属酸化物粒子に担持することもできる。
【０１５３】
導電性金属酸化物粒子又は半導体性金属酸化物粒子を構成する金属酸化物としては、例えば、酸化チタン、酸化亜鉛、酸化スズ、酸化ジルコニウム、酸化セリウム、酸化イットリウム、酸化ホウ素、酸化マグネシウム、チタン酸ストロンチウム、チタン酸カリウム、チタン酸バリウム、チタン酸カルシウム、酸化カルシウム、フェライト、酸化ハフニウム、酸化タングステン、酸化鉄、酸化銅、酸化ニッケル、酸化コバルト、酸化バリウム、酸化ストロンチウム、酸化バナジウム、アルミノケイ酸、リン酸カルシウム、アルミノシリケート等を主成分とする金属酸化物等が挙げられる。これらは、１種単独で使用してもよいし、２種以上を併用してもよい。
【０１５４】
これらの中でも、電気伝導性等の電気特性や光学特性等の物理的特性の点から、酸化チタン、酸化亜鉛、酸化スズ、酸化ジルコニウム、酸化鉄、酸化マグネシウム、酸化インジウム、酸化タングステンが特に好ましい。
【０１５５】
導電性金属酸化物粒子又は半導体性金属酸化物粒子は、還元性エレクトロクロミック材料を効率よく担持するために、比表面積が大きいことが好ましい。例えば、導電性金属酸化物粒子又は半導体性金属酸化物粒子として、ナノ粒子の集合体を用いると、還元性エレクトロクロミック材料がより効率的に担持されるため、発消色の表示コントラスト比が優れる。
【０１５６】
（還元性エレクトロクロミック層の形成方法）
還元性エレクトロクロミック層２２の形成方法としては、例えば、真空蒸着法、スパッタ法、イオンプレーティング法等を用いることができる。また、還元性エレクトロクロミック層２２を構成する材料を塗布することが可能である場合、還元性エレクトロクロミック層２２の形成方法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【０１５７】
これらの中でも、生産性の点で、印刷法を用いることが好ましい。
【０１５８】
導電性金属酸化物粒子又は半導体性金属酸化物粒子に還元性エレクトロクロミック材料を担持する方法としては、例えば、第二透明電極１４の表面に、粒径５ｎｍ〜５０ｎｍ程度の導電性金属酸化物粒子又は半導体性金属酸化物粒子を焼結した後、一般式（６）で表される化合物を吸着させる方法等が挙げられる。
【０１５９】
（電解質層）
電解質層２３の平均厚さは、１００ｎｍ以上１００μｍ以下であることが好ましい。
【０１６０】
電解質層２３は、液体状であってもよいし、固体状であってもよい。
【０１６１】
液体状の電解質層２３としては、特に限定されないが、電解質溶液、イオン液体等を用いることができる。
【０１６２】
電解質溶液に含まれる電解質としては、例えば、アルカリ金属塩、アルカリ土類金属塩等の無機イオン塩、４級アンモニウム塩、酸類、アルカリ類の支持塩を用いることができる。
【０１６３】
電解質溶液に含まれる電解質の具体例としては、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ（ＣｌＯ４）２、Ｍｇ（ＢＦ４）２等が挙げられる。
【０１６４】
電解質を単独で使用する場合、電解質は、液体状であってもよいし、固体状であってもよい。
【０１６５】
イオン液体は、室温を含む幅広い温度領域で液体になるため、有機イオンを含むイオン液体が好ましい。
【０１６６】
有機イオンを含むイオン液体のカチオンとしては、例えば、Ｎ，Ｎ−ジメチルイミダゾール塩、Ｎ，Ｎ−メチルエチルイミダゾール塩、Ｎ，Ｎ−メチルプロピルイミダゾール塩等のイミダゾール誘導体；Ｎ，Ｎ−ジメチルピリジニウム塩、Ｎ，Ｎ−メチルプロピルピリジニウム塩等のピリジニウム誘導体；トリメチルプロピルアンモニウム塩、トリメチルヘキシルアンモニウム塩、トリエチルヘキシルアンモニウム塩等の脂肪族４級アンモニウム系等が挙げられる。
【０１６７】
有機イオンを含むイオン液体のアニオンとしては、大気中での安定性を考慮して、フッ素を含むアニオンを用いることが好ましい。
【０１６８】
フッ素を含むアニオンとしては、例えば、ＢＦ４−、ＣＦ３ＳＯ３−、ＰＦ４−、（ＣＦ３ＳＯ２）２Ｎ−等が挙げられる。
【０１６９】
なお、イオン液体は、カチオンとアニオンを任意に組み合わせることができる。
【０１７０】
固体状の電解質層２３の形態としては、例えば、ゲル型、高分子架橋型、液晶分散型等が挙げられる。電解質層２３をゲル状、固体状に形成することで、エレクトロクロミック素子２０の強度、信頼性を向上させることができる。
【０１７１】
固体状の電解質層２３を形成する際に、電解質を樹脂中に保持することが好ましい。これにより、電解質層２３のイオン伝導度と強度を高くすることができる。
【０１７２】
樹脂としては、光硬化樹脂が好ましい。これにより、低温条件において、短時間でエレクトロクロミック素子２０を製造することができる。
【０１７３】
例えば、イオン液体を、光硬化性モノマー、光硬化性オリゴマー、及び液晶材料のいずれかに直接溶解させた後、光硬化させることにより、固体状の電解質層２３を形成することができる。このとき、イオン液体の溶解性が低い場合は、イオン液体を溶媒に溶解させた後、光硬化性モノマー、光硬化性オリゴマー、及び液晶材料のいずれかと混合して用いればよい。
【０１７４】
溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類等が挙げられる。これらは、１種単独で使用してもよいし、２種以上を併用してもよい。
【０１７５】
（発色層）
エレクトロクロミック素子２０における発色層１５は、酸化性エレクトロクロミック層２１と、還元性エレクトロクロミック層２２と、電解質層２３から構成される。
【０１７６】
一方、エレクトロクロミック素子１０における発色層１５は、単層であり、エレクトロクロミック材料及び電解質を含む以外は、エレクトロクロミック素子２０における発色層１５と同様である。
【０１７７】
なお、エレクトロクロミック素子１０における発色層１５は、酸化性エレクトロクロミック材料及び／又は還元性エレクトロクロミック材料を含む。
【０１７８】
（他の部材）
エレクトロクロミック素子１０、２０は、他の部材をさらに有していてもよい。
【０１７９】
他の部材としては、特に制限はなく、目的に応じて適宜選択することができ、例えば、絶縁性多孔質層、封止材等が挙げられる。
【０１８０】
−絶縁性多孔質層−
絶縁性多孔質層は、第一透明電極１３と第二透明電極１４が、電気的に絶縁されるように隔離すると共に、電解質を保持する機能を有する。
【０１８１】
絶縁性多孔質層の平均厚さは、０．５μｍ以上３μｍ以下であることが好ましい。
【０１８２】
絶縁性多孔質層を構成する材料としては、透明で多孔質であれば、特に限定されるものではないが、絶縁性及び耐久性が高く、成膜性に優れた有機材料や無機材料、及びそれらの複合体を用いることが好ましい。
【０１８３】
絶縁性多孔質層は、酸化性エレクトロクロミック層２１と還元性エレクトロクロミック層２２の間に設けることが好ましい。
【０１８４】
絶縁性多孔質層の形成方法としては、焼結法、抽出法等を用いることができる。
【０１８５】
焼結法は、高分子粒子や無機粒子を、バインダに添加して部分的に融着させることで、粒子間に細孔を形成する。
【０１８６】
抽出法は、溶媒に可溶な物質と、溶媒に溶解しないバインダで構成される層を形成した後、溶媒で物質を溶解させることで、細孔を形成する。
【０１８７】
絶縁性多孔質層の形成方法として、加熱、脱気等により、高分子を発泡させる発泡法、良溶媒と貧溶媒を操作して高分子の混合物を相分離させる相転換法、各種放射線を輻射して細孔を形成する放射線照射法等を用いてもよい。
【０１８８】
絶縁性多孔質層の具体例としては、金属酸化物粒子（例えば、ＳｉＯ２粒子、Ａｌ２Ｏ３粒子）と、バインダを含む膜、多孔性有機膜（例えば、多孔性ポリウレタン膜、多孔性ポリエチレン膜）、多孔質状に形成されている無機絶縁膜等が挙げられる。これらの中でも、絶縁性に優れていること、屈折率が比較的低いこと、安価であることから、ＳｉＯ２粒子と、バインダを含む膜を好適に用いることができる。
【０１８９】
絶縁性多孔質層の形成方法としては、例えば、真空蒸着法、スパッタ法、イオンプレーティング法等を用いることができる。また、絶縁性多孔質層を構成する材料を塗布することが可能である場合、絶縁性多孔質層の形成方法としては、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法を用いることができる。
【０１９０】
（封止材）
エレクトロクロミック素子１０、２０において、各層の側面を封止する封止材を設けることが好ましい。これにより、電解質の漏洩を防いだり、大気中の水分、酸素等のエレクトロクロミック素子１０、２０が安定的に動作するために不要な物質の侵入を防いだりすることができる。
【０１９１】
封止材を構成する材料としては、特に限定されず、例えば、紫外線硬化樹脂、熱硬化樹脂を用いることができる。
【０１９２】
封止材を構成する材料の具体例としては、例えば、アクリル系樹脂、ウレタン系樹脂、エポキシ系樹脂等が挙げられる。
【０１９３】
（エレクトロクロミック素子の用途）
次に、エレクトロクロミック素子２０の用途について、説明する。
【０１９４】
エレクトロクロミック素子２０は、レンズユニットに適用することができる。
【０１９５】
レンズユニットは、撮像装置に適用することができるが、第一基板１１の第二基板１２と対向しない側の表面と、第二基板１２の第一基板１１と対向しない側の表面とが凸面となるレンズ形状を有することが好ましい。
【０１９６】
撮像装置は、携帯端末、デジタルカメラ、自動車等の移動体に実装することができる。
【０１９７】
また、エレクトロクロミック素子２０は、調光窓、調光メガネ等に適用することができる。
【０１９８】
図１１に、第三の実施の形態に係る調光窓を示す。
【０１９９】
従来の調光窓は、均一発色を実現するが、調光窓３０は、エレクトロクロミック素子２０を有するため、グラデーション発色を実現することができる。これによって、調光窓３０は、デザイン性を向上させることができる。ここで、エレクトロクロミック素子２０は、第一基板の表面（又は第二基板の表面）に対して平行な方向に、酸化性エレクトロクロミック層、還元性エレクトロクロミック層に含まれるエレクトロクロミック材料（図中、黒色部）の一軸方向（図中、縦方向）に沿った濃度勾配が形成されている。
【０２００】
ここで、第一基板１１及び第二基板１２を樹脂フィルムとすることにより、エレクトロクロミック素子２０を調光フィルムとすることができる。
【０２０１】
図１２に、第四の実施の形態に係る調光メガネを示す。
【０２０２】
従来の調光メガネは、均一発色を実現するが、調光メガネ４０Ａ、４０Ｂは、エレクトロクロミック素子２０を有するため、グラデーション発色を実現することができる。これによって、調光メガネ４０は、デザイン性を向上させることができる。ここで、エレクトロクロミック素子２０は、第一基板の表面（又は第二基板の表面）に対して平行な方向に、酸化性エレクトロクロミック層、還元性エレクトロクロミック層に含まれるエレクトロクロミック材料（図中、黒色部）の一軸方向に沿った濃度勾配が形成されている。なお、調光メガネ４０Ａ、４０Ｂにおいて、一軸方向は、それぞれ、図中、縦方向、横方向である。
【０２０３】
以上、エレクトロクロミック素子２０の用途を説明したが、エレクトロクロミック素子１０の用途も同様である。
【実施例】
【０２０４】
次に、実施例を説明するが、本発明は、以下の実施例に限定されるものではない。なお、実施例において、部は、質量部を意味する。
【０２０５】
［実施例１］
（第一基板の準備）
第一基板１１としての、ガラス基板上に、第一透明電極１３としての、厚さ約１００ｎｍのＩＴＯ膜が形成されているＩＴＯガラス基板（４０ｍｍ×４０ｍｍ×０．７ｍｍ）を準備した。
【０２０６】
（酸化性エレクトロクロミック層の形成）
ポリエチレングリコールジアクリレートＰＥＧ４００ＤＡ（日本化薬社製）と、光重合開始剤ＩＲＧＡＣＵＲＥ１８４（ＢＡＳＦ社製）と、化学式
【０２０７】
【化９】
2019128395.tif 000011
で表される酸化性エレクトロクロミック材料と、２−ブタノンを、質量比５７：３：１４０：８００で混合し、塗布液を調製した。
【０２０８】
スピンコート法により、ＩＴＯガラス基板のＩＴＯ膜上に塗布液を塗布した。次に、窒素雰囲気下で、所定のＣｒのパターンが形成されている石英基板を介して、ＵＶを照射して、塗布膜を硬化させ、酸化性エレクトロクロミック材料の濃度勾配（図３参照）が形成されている、厚さ１．１μｍの酸化性エレクトロクロミック層２１を第一透明電極１３上に形成した。
【０２０９】
なお、酸化性エレクトロクロミック材料の濃度勾配を形成する際には、面積階調方式を採用した。
【０２１０】
（第二基板の準備）
第二基板１２としての、ガラス基板上に、第二透明電極１４としての、厚さ約１００ｎｍのＩＴＯ膜が形成されているＩＴＯガラス基板（４０ｍｍ×４０ｍｍ×０．７ｍｍ）を準備した。
【０２１１】
（還元性エレクトロクロミック層の形成）
酸化チタンＳＴ−２１（石原産業社製）３ｇ、アセチルアセトン０．２ｇ、界面活性剤ポリオキシエチレンオクチルフェニルエーテル（和光純薬社製）０．３ｇ、水５．５ｇ、エタノール１．０ｇを、１２時間ビーズミル処理した後、ポリエチレングリコール＃２０，０００（ナカライテスク社製）１．２ｇを加えて、ペーストを作製した。 
スクリーン印刷法により、ＩＴＯガラス基板のＩＴＯ膜上に、厚さ２μｍになるように、ペーストを塗布し、室温で乾燥させた後、空気中、２５０℃で３０分間焼成して、酸化チタン粒子を焼結した。
【０２１２】
なお、スクリーン印刷法で用いる印刷版には、酸化性エレクトロクロミック層２１と同様のパターンが形成されている。
【０２１３】
スピンコート法により、酸化チタン粒子上に、化学式
【０２１４】
【化１０】
2019128395.tif 000012
で表される還元性エレクトロクロミック材料の１質量％２，２，３，３−テトラフロロプロパノール（以下、ＴＦＰと略記する）溶液を塗布した後、１２０℃で１０分間アニール処理し、還元性エレクトロクロミック層２２を第二透明電極１４上に形成した。
【０２１５】
（電解質層の形成）
ＩＲＧＡＣＵＲＥ１８４（ＢＡＳＦジャパン社製）５部、ＰＥＧ４００ＤＡ（日本化薬社製）１００部、１−エチル−３−メチルイミダゾリウムテトラシアノボレート（メルク社製）５０部を混合した後、樹脂ビーズスペーサーとしての、体積平均粒径３０μｍのミクロパールＧＳ−２３０（積水化学工業社製）０．２部を加えて分散させ、電解質層用組成物を調製した。
【０２１６】
第一基板１１に形成した酸化性エレクトロクロミック層２１上に、電解質層用組成物５０μＬを給液した後、第二基板１２に形成した還元性エレクトロクロミック層２２が対向するように、貼り合わせた。このとき、駆動のためのコンタクト部を確保するために、第一基板１１と第二基板１２の端部を５ｍｍずらした。次に、ＵＶ照射装置ＳＰＯＴ  ＣＵＲＥ（ウシオ電機社製）を用いて、１０ｍＷ／ｃｍ２の条件で、波長２５０ｎｍのＵＶを６０秒間照射して、電解質組成物を硬化させ、エレクトロクロミック素子２０を作製した。
【０２１７】
なお、アルゴン置換されているグローブボックス中で、電解質層２３を形成した。
【０２１８】
（光学特性の評価）
二次元色彩輝度計ＣＡ−２０００（コニカミノルタ社製）を用いて、エレクトロクロミック素子２０の白色光源に対する透過光を撮影し、光学特性を評価した。具体的には、エレクトロクロミック素子２０の第一透明電極１３と第二透明電極１４の間に１．５Ｖの電圧を約３０秒間印加し、発色層１５を発色させ、輝度の分布を測定した。
【０２１９】
図１３に、実施例１のエレクトロクロミック素子のエレクトロクロミック材料の濃度勾配が形成されている領域の光学特性の評価結果を示す。なお、横軸は、図３中、Ａ−Ａ'方向の位置を相対的に表している。
【０２２０】
図１３から、実施例１のエレクトロクロミック素子のエレクトロクロミック材料の濃度勾配が形成されている領域は、図３中、Ａ−Ａ'方向の一端から他端に向かって、一様に輝度が変化することがわかる。なお、実施例１のエレクトロクロミック素子の白色光の透過率は、約８％〜約８０％であった。
【０２２１】
また、実施例１のエレクトロクロミック素子の第一透明電極と第二透明電極の間を外部回路を通して短絡すると、発色層は速やかに消色した。このとき、実施例１のエレクトロクロミック素子の白色光の透過率は、均一であり、約８０％であった。
【０２２２】
［比較例１］
酸化性エレクトロクロミック層２１、還元性エレクトロクロミック層２２に、エレクトロクロミック材料の濃度勾配を形成しなかった以外は、実施例１と同様にして、エレクトロクロミック素子を作製し、光学特性を評価した。
【０２２３】
図１４に、比較例１のエレクトロクロミック素子のエレクトロクロミック材料の光学特性の評価結果を示す。
【０２２４】
図１４から、比較例１のエレクトロクロミック素子は、輝度が均一であることがわかる。なお、比較例１のエレクトロクロミック素子の白色光の透過率は、均一であり、約８％であった。
【０２２５】
また、エレクトロクロミック素子の第一透明電極と第二透明電極の間を外部回路を通して短絡すると、発色層は速やかに消色した。このとき、比較例１のエレクトロクロミック素子の白色光の透過率は、均一であり、約８０％であった。
【０２２６】
［実施例２］
酸化性エレクトロクロミック層２１、還元性エレクトロクロミック層２２に、図５に示す濃度勾配を形成した以外は、実施例１と同様にして、エレクトロクロミック素子を作製し、光学特性を評価した。
【０２２７】
図１５に、実施例２のエレクトロクロミック素子の光学特性の評価結果を示す。
【０２２８】
図１５から、実施例２のエレクトロクロミック素子は、図５中、Ａ−Ａ'方向の中心の輝度が最も高く、両端に向かって、一様に輝度が低下することがわかる。なお、実施例２のエレクトロクロミック素子の白色光の透過率は、中心で約８０％であり、両端で約８％であった。
【０２２９】
また、実施例２のエレクトロクロミック素子の第一透明電極と第二透明電極の間を外部回路を通して短絡すると、発色層は速やかに消色した。このとき、実施例２のエレクトロクロミック素子の白色光の透過率は、均一であり、約８０％であった。
【０２３０】
［実施例３］
第一基板１１及び第二基板１２として、平凸レンズを用いた以外は、実施例１と同様にして、エレクトロクロミックレンズを作製した。このとき、一方の平凸レンズの平面側に、第一透明電極、酸化性エレクトロクロミック層を形成し、他方の平凸レンズの平面側に、第二透明電極、還元性エレクトロクロミック層を形成した。
【０２３１】
（光学特性の評価）
エレクトロクロミックレンズの外観を目視で確認し、光学特性を評価した。具体的には、エレクトロクロミックレンズの第一透明電極と第二透明電極の間に１．５Ｖの電圧を約３０秒間印加し、発色層を発色させた。その結果、エレクトロクロミックレンズのエレクトロクロミック材料の濃度勾配が形成されている領域では、一端から中心に向かって光透過率が一様に変化している様子を確認した。
【０２３２】
［実施例４］
実施例１のエレクトロクロミック素子を、電池、信号発生回路、駆動スイッチ、配線を具備した駆動フレームに実装し、調光メガネを作製した。
【０２３３】
（光学特性の評価）
調光メガネの外観を目視で確認し、光学特性を評価した。具体的には、調光メガネの駆動スイッチを押して、第一透明電極と第二透明電極の間に１．５Ｖの電圧を約３０秒間印加し、発色層を発色させた。その結果、調光メガネのエレクトロクロミック材料の濃度勾配が形成されている領域では、一端から中心に向かって光透過率が一様に変化している様子を確認した。
【符号の説明】
【０２３４】
１０、２０    エレクトロクロミック素子
１１    第一基板
１２    第二基板
１３    第一透明電極
１４    第二透明電極
１５    発色層
２１    酸化性エレクトロクロミック層
２２    還元性エレクトロクロミック層
２３    電解質層
３０    調光窓
４０    調光メガネ
Ｅ    エレクトロクロミック材料
【先行技術文献】
【特許文献】
【０２３５】
【特許文献１】国際公開第２０１５／１８７２２６号
【特許文献２】国際公開第２０１０／０６５７１３号
【特許文献３】特開平６−３００９９２号公報
【図１】
2019128395.tif 000013
【図２】
2019128395.tif 000014
【図３】
2019128395.tif 000015
【図４】
2019128395.tif 000016
【図５】
2019128395.tif 000017
【図６】
2019128395.tif 000018
【図７】
2019128395.tif 000019
【図８】
2019128395.tif 000020
【図９】
2019128395.tif 000021
【図１０】
2019128395.tif 000022
【図１１】
2019128395.tif 000023
【図１２】
2019128395.tif 000024
【図１３】
2019128395.tif 000025
【図１４】
2019128395.tif 000026
【図１５】
2019128395.tif 000027